(57)【要約】  【課題】  長期間の使用により電解液が漏れ出すことがなく、製造が容易な電池用ケースおよび外部電気回路基板に実装しやすい電池を提供すること。  【解決手段】  電池用ケースＢは、上面の中央部に直方体状の凹部１ａが形成され、下面に第一の導体層Ｃおよび第二の導体層Ｄが互いに独立して設けられているとともに上部セラミック層２−１と下部セラミック層２−２とから成る側壁２を有するセラミックスから成る基体１と、下部セラミック層２−２の外側面の上端から下端にかけて形成されて第一の内部配線１ｂ−Ａおよび第一の導体層Ｃを電気的に接続する第一の側面導体１ｂ−Ｂと、第二の内部配線２ａ−Ｂおよび第二の導体層Ｄを電気的に接続する第二の側面導体２ｂ−Ａとを具備している。【選択図】  図１
2005158678.tif 000002
【特許請求の範囲】
【請求項１】
上面の中央部に直方体状の凹部が形成され、下面に第一の導体層および第二の導体層が互いに独立して設けられているとともに上部セラミック層と下部セラミック層とから成る側壁を有するセラミックスから成る基体と、前記凹部の底面に形成されたメタライズ層と、該メタライズ層から前記基体の外側面にかけて形成された第一の内部配線と、前記下部セラミック層の外側面の上端から下端にかけて形成されて前記第一の内部配線および前記第一の導体層を電気的に接続する第一の側面導体と、前記側壁の上面に形成された接続導体と、前記下部セラミック層の上面に形成されるとともに一端が前記基体の外側面に至り他端が前記下部セラミック層の上面内にある第二の内部配線と、前記上部セラミック層の内部に上端から下端にかけて形成されて上端が前記接続導体に接続されるとともに下端が前記第二の内部配線の他端に接続された貫通導体と、前記下部セラミック層の外側面の上端から下端にかけて形成されて前記第二の内部配線および前記第二の導体層を電気的に接続する第二の側面導体とを具備していることを特徴とする電池用ケース。
【請求項２】
前記第一の側面導体と前記第二の側面導体とは、前記基体の外側面の互いに対向する部位に形成されていることを特徴とする請求項１記載の電池用ケース。
【請求項３】
請求項１記載の電池用ケースと、前記メタライズ層の上面に載置されて電気的に接続された正電極板と、該正電極板の上面に電解液を含浸した絶縁シートを介して密着するように載置された負電極板と、前記凹部を覆うようにして前記基体の上面に接合されるとともに少なくとも下側主面が導電性とされ、導電性樹脂を介して前記接続導体に接続されるとともに前記負電極板に当接されて電気的に接続された蓋体とを具備していることを特徴とする電池。
【請求項４】
前記蓋体は、アルミニウムから成る板材または下面にアルミニウム層が形成された板材から成るとともに、前記接続導体は、前記側壁の上面に全周にわたって形成されており、前記蓋体の下面の外周部と前記接続導体とが接続されていることを特徴とする請求項３記載の電池。
【請求項５】
請求項４記載の電池用ケースの製造方法であって、前記接続導体の表面にアルミニウム層を被着するとともに前記蓋体の下面の外周部に全周にわたって突条を形成し、次に前記基体の前記接続導体の上面に前記突条を当接させて前記蓋体を載置し、その後前記蓋体の上面側から超音波をあてて前記蓋体を前記接続導体に接続することを特徴とする電池の製造方法。
【発明の詳細な説明】
【技術分野】
【０００１】
本発明は、充電式電池等に使用される電池用ケースおよび電池に関し、より詳しくは携帯電話などの小型電子機器に用いられる薄型の電池用ケースおよび電池ならびに電池の製造方法に関する。
【背景技術】
【０００２】
近年、携帯電話や携帯型コンピュータ、カメラ一体型ビデオテープレコーダー等に代表される携帯機器が目覚しく発達するとともに、より一層の小型化、軽量化が求められる傾向にある。そして、これらの携帯機器の電源としての電池の需要も増加の一途をたどるとともに、電池のエネルギー密度を高めることによる小型軽量化の研究が活発に行われている。特に、リチウム電池は、原子量が小さくかつイオン化エネルギーが大きなリチウムを用いる電池であることから、高エネルギー密度を得ることができて小型軽量化が図れ、さらに再充電が可能な電池とできることより盛んに研究され、現在に至っては携帯機器の電源をはじめとする広範囲な用途に用いられるようになってきた。
【０００３】
また、電池には、大きく分けて円筒型と角型があり、その構造は正極と負極とを絶縁シートから成るセパレータを介して金属製の電槽缶内に収容し、そこに電解液が注入されて封口された構造とされている。
【０００４】
リチウム電池の正極には、例えば金属酸化物を正極活物質としてこれに導電材を添加したものが一般的に使用される。この正極活物質としては例えばコバルト酸リチウム（ＬｉＣｏＯ２）やマンガン酸リチウム（ＬｉＭｎ２Ｏ４）などが使用され、また、導電材としては例えばアセチレンブラック（ＡＢ）や黒鉛などが使用される。電池の負極には、チタン酸リチウム（Ｌｉ４Ｔｉ５Ｏ12）などのリチウムチタン複合酸化物やグラファイトまたは非晶質炭素などの活物質を樹脂で固めたものが使用される。
【０００５】
リチウム電池においては、このＬｉＣｏＯ２やＬｉＭｎ２Ｏ４などから成る正極活物質の充放電電圧が約４Ｖであり、これに対して炭素材料などから成る負極活物質の充放電電圧は０Ｖ付近であることから、これらの正極活物質と負極活物質と電解液とを組み合わせることによって約3.5Ｖの高放電電圧を達成している。
【０００６】
電池の正極は上記活物質に上記導電材を加え、さらにポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００７】
また負極は上記活物質に、正極と同様にポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００８】
そして、このようにして作製された正極および負極をその間に耐熱温度が約150℃のポリオレフィン繊維製の不織布やポリオレフィン製の微多孔膜などからなるセパレータを介して電槽缶内に収容し、電解液を注入して電池が得られる。
【０００９】
そして、このようにして作製される電池をさらに小型化、高密度化するために、図３に示すコイン型の電池Ａが開発されている。
【００１０】
この従来の電池Ａは、円板状の正極11ｂを備えた例えばステンレスからなる正極缶11と、円板状の負極12ｂを備えた例えばステンレスからなる負極缶12とを電解液を含浸させたセパレータ14を介して対置させ、次いで例えば絶縁性のポリプロピレン樹脂からなるガスケット15を介して正極缶11の周囲と負極缶12の周囲とをかしめるようにして一体に結合させた電槽缶構造とされている。正極11ｂおよび負極12ｂにおける充放電は正極缶11および負極缶12に取着した外部接続端子部材を介して行われる（例えば、下記の特許文献１，２参照）。
【特許文献１】特開2000−106195号公報（第６−12頁、図1）
【特許文献２】特開2002−198019号公報（第３−４頁、図１）
【発明の開示】
【発明が解決しようとする課題】
【００１１】
しかしながら、特許文献１，２に示されるような従来の電池Ａは、長期間にわたって温度幅が百数十度という温度サイクル試験（例えば−40℃〜85℃）に曝されると、例えばポリプロピレン樹脂からなるガスケット15と正極缶11と負極缶12との熱膨張率の差によりガスケット15を介して正極缶11および負極缶12の周囲をかしめた電槽缶の結合部位に隙間が生じて電解液が漏れ出す場合があり、これにより電池Ａの電池性能を劣化させたり、さらに漏れ出た電解液により外部電気回路基板上の銅（Ｃｕ）配線が腐食して断線するといった不具合が発生したり、あるいは、この隙間から水分が電池Ａ内部に侵入して電池性能を劣化させるという不具合が発生していた。
【００１２】
また、従来の電池Ａは、充放電を行なうために、上下に外部接続端子部材を接続してこの外部接続端子部材を外部電気回路基板に接続しなければならず、外部電気回路基板への接続が繁雑であり、さらに外部接続端子部材を含めた体積が大きくなるために携帯用機器に求められる軽薄短小化の流れに反するものになるという問題点を有していた。
【００１３】
従って、本発明は上記問題点に鑑みて完成されたものであり、その目的は、長期間の使用により電槽缶の結合部位に隙間が生じることにより電解液が漏れ出して電池性能を劣化させたり、漏出した電解液により外部電気回路基板が損傷を受けたりすることがなく、さらに、外部電気回路基板との接続が容易で外部電気回路基板の量産性を向上させる電池用ケースおよび電池ならびに電池の製造方法を提供することにある。
【課題を解決するための手段】
【００１４】
本発明の電池用ケースは、上面の中央部に直方体状の凹部が形成され、下面に第一の導体層および第二の導体層が互いに独立して設けられているとともに上部セラミック層と下部セラミック層とから成る側壁を有するセラミックスから成る基体と、前記凹部の底面に形成されたメタライズ層と、該メタライズ層から前記基体の外側面にかけて形成された第一の内部配線と、前記下部セラミック層の外側面の上端から下端にかけて形成されて前記第一の内部配線および前記第一の導体層を電気的に接続する第一の側面導体と、前記側壁の上面に形成された接続導体と、前記下部セラミック層の上面に形成されるとともに一端が前記基体の外側面に至り他端が前記下部セラミック層の上面内にある第二の内部配線と、前記上部セラミック層の内部に上端から下端にかけて形成されて上端が前記接続導体に接続されるとともに下端が前記第二の内部配線の他端に接続された貫通導体と、前記下部セラミック層の外側面の上端から下端にかけて形成されて前記第二の内部配線および前記第二の導体層を電気的に接続する第二の側面導体とを具備していることを特徴とするものである。
【００１５】
また、本発明の電池用ケースは、上記構成において好ましくは、前記第一の側面導体と前記第二の側面導体とは、前記基体の外側面の互いに対向する部位に形成されていることを特徴とするものである。
【００１６】
本発明の電池は、上記電池用ケースと、前記メタライズ層の上面に載置されて電気的に接続された正電極板と、この正電極板の上面に電解液を含浸した絶縁シートを介して密着するように載置された負電極板と、前記凹部を覆うようにして前記基体の上面に接合されるとともに少なくとも下側主面が導電性とされ、導電性樹脂を介して前記接続導体に接続されるとともに前記負電極板に当接されて電気的に接続された蓋体とを具備していることを特徴とするものである。
【００１７】
また、本発明の電池は、上記構成において好ましくは、前記蓋体は、アルミニウムから成る板材または下面にアルミニウム層が形成された板材から成るとともに、前記接続導体は、前記側壁の上面に全周にわたって形成されており、前記蓋体の下面の外周部と前記接続導体とが接続されていることを特徴とするものである。
【００１８】
本発明の電池の製造方法は、上記電池の製造方法であって、前記接続導体の表面にアルミニウム層を被着するとともに前記蓋体の下面の外周部に全周にわたって突条を形成し、次に前記基体の前記接続導体の上面に前記突条を当接させて前記蓋体を載置し、その後前記蓋体の上面側から超音波をあてて前記蓋体を前記接続導体に接続することを特徴とするものである。
【発明の効果】
【００１９】
本発明の電池用ケースは、基体がセラミックスから成ることから、耐薬品性に優れ、有機溶剤や酸等を含む電解液に侵され難く、電解液中に電池用ケースの成分がほとんど混入することがないので電解液の特性を長期間にわたって保持することができる。その結果電池性能を良好に維持することができる。
【００２０】
また、基体の下面に第一の導体層および第二の導体層が互いに独立して設けられていることより、電池の正負の電極板に対してそれぞれ電気的に接続された第一および第二の導体層を、外部接続端子部材等の接続手段を用いることなく外部電気回路基板の表面の配線導体に表面実装法によって容易に接続することが可能となり、外部電気回路基板の量産性を向上させることができる。
【００２１】
さらに、基体の下面に設けられた第一および第二の導体層が外部電気回路基板の表面の配線導体に接続されることより、従来の電池では不可欠であった負電極側の外部接続端子部材が不要となり、これにより小型化できるとともに量産性の向上および製造コストの削減を図ることができる。
【００２２】
また、本発明の電池用ケースは、下部セラミック層の外側面の上端から下端にかけて形成されて第一の内部配線および第一の導体層を電気的に接続する第一の側面導体と、下部セラミック層の外側面の上端から下端にかけて形成されて第二の内部配線および第二の導体層を電気的に接続する第二の側面導体とが形成されていることより、第一および第二の側面導体が側壁の側面の最上端まで形成されていないために、半田が側面導体を伝って側壁の上面にまで這い上がることがなく、よって蓋体を接合している導電性樹脂や樹脂接合材が熱によって変質することがなく、気密性を長期間にわたって保つことができる。
【００２３】
また、本発明の電池用ケースは、上記構成において、第一の側面導体と第二の側面導体とは、基体の外側面の互いに対向する部位に形成されていることから、第一および第二の側面導体が基体の外側面に対称に配置され、さらに下部セラミック層の上端から下端にかけて等しい高さに形成されることにより半田接合時に発生するツームストーン現象（電子部品の両側面に働く半田の表面張力が均等でないために片側側面を下にして直立する現象）を防ぐことができ、また半田のメニスカスの大きさを対向する第一および第二の側面導体でほぼ同じ大きさとすることができることで良好な接合信頼性を得ることができる。
【００２４】
本発明の電池は、上記構成の電池用ケースと、メタライズ層の上面に載置されて電気的に接続された正電極板と、この正電極板の上面に電解液を含浸した絶縁シートを介して密着するように載置された負電極板と、凹部を覆うようにして基体の上面に接合されるとともに少なくとも下側主面が導電性とされ、導電性樹脂を介して接続導体に接続されるとともに負電極板に当接されて電気的に接続された蓋体とを具備しているので、セラミックスからなる基体と、凹部を覆うようにして接合される蓋体とが接合材で強固に接合され、従来の電池の電槽缶におけるかしめ部に発生していた隙間の発生が解消され、隙間から水分が浸入しないので電解液の寿命を延ばすことができ、さらに電解液が漏れることによる外部電気回路基板の損傷を解消することができる。
【００２５】
また、本発明の電池は、導電性とされている蓋体の下側主面の広い面と負電極板とを当接させて蓋体と負電極板とを接続させることによって、負電極板と蓋体との間の抵抗を少なくすることができ、負電極板と蓋体との間で電気的損失を発生させることなく効率よく充放電させることができるので、電気的特性に優れたものとできる。
【００２６】
また、本発明の電池は、上記電池の構成において好ましくは、蓋体は、アルミニウムから成る板材または下面にアルミニウム層が形成された板材から成るとともに、接続導体は、側壁の上面に全周にわたって形成されており、蓋体の下面の外周部と接続導体とが接続されていることにより、電解液と接触する蓋体の下面および蓋体と接続導体との接続部をアルミニウムから成るものとできるため、電解液に対して腐食され難く、よって電解液中に電池用ケースの成分がほとんど混入することがないので電解液の特性を長期間にわたって保持することができる。また、電池用ケース内の気密性が劣化することがなく、したがって電池の性能を劣化させる水分の侵入を有効に防止することができることから、電池の信頼性を大きく高めることができる。
【００２７】
また、本発明の電池の製造方法は、接続導体の表面にアルミニウム層を被着するとともに蓋体の下面の外周部に全周にわたって突条を形成し、次に基体の接続導体の上面に突条を当接させて蓋体を載置し、その後蓋体の上面側から超音波をあてて接続することにより、シーム溶接法などの高温で溶接する抵抗溶接法等を採用することなく、かつ信頼性良く蓋体を接続することができ、これにより電解液の性能を劣化させることなく、かつ信頼性の高い電池を提供することができる。
【発明を実施するための最良の形態】
【００２８】
本発明の電池用ケースおよび電池ならびに電池の製造方法について以下に詳細に説明する。図１は本発明の電池用ケースの実施の形態の一例を示し、（ａ）は電池用ケースの断面図、（ｂ）は電池用ケースを下面側から見た斜視図である。また、図２は本発明の電池の実施の形態の一例を示す断面図である。
【００２９】
これらの図において、１はセラミックスから成る基体、２−１は上部セラミック層、２−２は下部セラミック層、２は上部セラミック層２−１および下部セラミック層２−２から成る側壁、Ｃ，Ｄはそれぞれ基体１の下面に設けられた互いに独立する第一の導体層および第二の導体層、１ａは基体１の上面の中央部に形成された直方体状の凹部、１ｂは凹部１ａの底面に形成されたメタライズ層、１ｂ−Ａはメタライズ層１ｂから基体の外側面にかけて形成された第一の内部配線、１ｂ−Ｂは下部セラミック層２−２の外側面の上端から下端にかけて形成されて第一の内部配線１ｂ−Ａおよび第一の導体層Ｃを電気的に接続する第一の側面導体、２ａは側壁２の上面に形成された接続導体、２ａ−Ｂは下部セラミック層２−２の上面に形成されるとともに一端が基体１の外側面に至り他端が下部セラミック層２−２の上面内にある第二の内部配線、２ａ−Ａは上部セラミック層２−１の内部に上端から下端にかけて形成されて上端が接続導体２ａに接続されるとともに下端が第二の内部配線２ａ−Ｂの他端に接続された貫通導体、２ｂ−Ａは下部セラミック層２−２の外側面の上端から下端にかけて形成されて第二の内部配線２ａ−Ｂおよび第二の導体層Ｄを電気的に接続する第二の側面導体、３は蓋体、３ａは蓋体３の下側主面の導電層、３ｂは蓋体３の側面金属層、４は樹脂接合材、５は導電性樹脂である。
【００３０】
また、図２において、Ｂ−１はメタライズ層１ｂの上面に載置されて、電気的に接続された正電極板、Ｂ−３は絶縁シート、Ｂ−４は電解液、Ｂ−２は正電極板Ｂ−１の上面に電解液Ｂ−４を含浸した絶縁シートＢ−３を介して密着するように載置された負電極板を示す。その他の電池用ケースＢと同じ部位を示す部位には同じ符号が付されている。
【００３１】
本発明の電池用ケースＢによれば、第一の側面導体１ｂ−Ｂと第二の側面導体２ｂ−Ａとが、それぞれ下部セラミック層２−２の外側面の上端から下端にかけて形成されており、側壁２の上端まで形成されていないことから、基体１の下面に形成された第一および第二の導体層Ｃ，Ｄを外部電気回路基板（図示せず）の表面の配線導体に半田によって接合する際に、半田が第一の側面導体１ｂ−Ｂおよび第二の側面導体２ｂ−Ａを伝って側壁の上面まで這い上がってくることがない。従って、側壁２の上端に取着される蓋体３を接合する樹脂接合材４や導電性樹脂５が溶融した半田の熱によって変質することがなく、接合部の気密性を長期間にわたって信頼性よく保つことができる。
【００３２】
このような第一の側面導体１ｂ−Ｂと第二の側面導体２ｂ−Ａとは、必ずしも基体１の外側面の互いに対向する部位に配置する必要はなく、設計上の都合に応じて最適な配置とすればよいが、第一の側面導体１ｂ−Ｂと第二の側面導体２ｂ−Ａとを基体１の外側面の互いに対向する部位に形成すると、以下の点で好ましい。
【００３３】
すなわち、第一の側面導体１ｂ−Ｂはその高さが第二の側面導体２ｂ−Ａの高さと同じとなり、そのために半田付け時における半田のメニスカスの大きさが釣り合うことになる。さらに第一の側面導体１ｂ−Ｂと第二の側面導体２ｂ−Ａとは、基体１の外側面の互いに対向する部位に形成されるので、基体１の重心を挟んで半田の表面張力が作用することとなり、ツームストーン現象（電子部品の両側面に働く半田の表面張力が均等でないために片側側面を下にして直立する現象）を防止することができる。その結果、実装時の作業性を向上することができるとともに外部電気回路基板の配線導体の接合において良好な接合信頼性を得ることができる。また、このように配置すると、これらの側面導体１ｂ−Ｂ，２ｂ−Ａとの間で最も大きい絶縁距離を取ることができるので好ましい。
【００３４】
なお、図１（ｂ）の例においては、第一の側面導体１ｂ−Ｂおよび第二の側面導体２ｂ−Ａは、下部セラミック層２−２の対向する外側面にそれぞれ上下方向に形成された溝の内面に導体が形成された、いわゆるキャスタレーション導体とされている。
【００３５】
第一の側面導体１ｂ−Ｂおよび第二の側面導体２ｂ−Ａをキャスタレーション導体とした場合は、キャスタレーション導体の凹状表面に半田のメニスカスを形成して電池用ケースＢと外部電気回路基板の配線導体とを強固に接合することができるとともに、半田接合の状態を目視確認することができるので、信頼性の高い接合とすることができる。また、第一の側面導体１ｂ−Ｂではキャスタレーション導体の高さを下部セラミック層２−２の上端まで延長させているため、充分な大きさのメニスカスを形成することができ、よって外部電気回路基板の配線導体に接合するに際して大きな接合強度を実現することができる。
【００３６】
また、基体１の下面には、第一および第二の導体層Ｃ，Ｄが互いに独立して設けられており、第一の導体層Ｃは第一の側面導体１ｂ−Ｂおよび第一の内部配線１ｂ−Ａを介してメタライズ層１ｂと電気的に接続され、第二の導体層Ｄは第二の側面導体２ｂ−Ａ，第二の内部配線２ａ−Ｂおよび貫通導体２ａ−Ａを介して接続導体２ａに電気的に接続され、さらに導電性樹脂５を介して蓋体３の導電層３ａと接続されている。従って、これらの第一および第二の導体層Ｃ，Ｄが外部電気回路基板の表面の配線導体に半田を介して接合されることにより、外部電気回路と電池用ケースＢ内のメタライズ層１ｂおよび蓋体３の導電層３ａとが接続される。
【００３７】
このように、第一および第二の導体層Ｃ，Ｄが半田を介して接合されることにより外部電気回路と接続されることより、外部接続端子部材等の接続手段を用いることなく外部電気回路基板の配線導体に表面実装法によって容易に接続することが可能となり、外部電気回路基板の量産性を向上させることができるとともに製造コストを削減することができる。また、外部接続端子部材等が不要となり、外部電気回路基板を小型化できる。
【００３８】
本発明の電池用ケースＢにおいて、第一および第二の導体層Ｃ，Ｄは、それぞれ複数に分割されていてもよい。これにより、第一および第二の導体層Ｃ，Ｄと外部電気回路基板上の配線導体との接触面を小さく分断することができ、電池用ケースＢを外部電気回路基板に半田付けする際、溶融した半田からの熱が第一および第二の導体層Ｃ，Ｄを介して基体１に伝達されるのを抑制することができる。その結果、電池用ケースＢに発生する熱応力を有効に抑制し、電池用ケースＢの気密信頼性を大きく向上させることができる。
【００３９】
基体１は、アルミナ質焼結体，窒化アルミニウム質焼結体，ムライト質焼結体，ガラスセラミックス等のセラミックスから成り、アルミナ質焼結体から成る場合は以下のようにして作製される。すなわち、酸化アルミニウム（Ａｌ２Ｏ３）を主成分として，酸化珪素（ＳｉＯ２），酸化マグネシウム（ＭｇＯ），酸化カルシウム（ＣａＯ）等の原料粉末を添加混合し、さらに適量の有機バインダ，溶剤等を添加混合してスラリーと成す。このスラリーを周知のドクターブレード法やカレンダーロール法によってグリーンシートと成し、次いで所要の大きさに切断する。次に、その中から選ばれた複数枚のグリーンシートにおいて凹部１ａ、第一および第二の側面導体１ｂ−Ｂ，２ｂ−Ａを形成するための溝部となる貫通孔、および貫通導体２ａ−Ａを形成するために適当な形状に打抜き加工を施す。
【００４０】
そして、これらのグリーンシートにタングステン（Ｗ）等の金属粉末を主成分とする金属ペーストをスクリーン印刷法や下方から吸引しながら貫通孔の内面に金属ペーストを被着させる方法により印刷塗布してメタライズ層１ｂ、第一および第二の内部配線１ｂ−Ａ，２ａ−Ｂ、第一および第二の導体層Ｃ，Ｄとなる導体層、第一および第二の内部配線１ｂ−Ａ，２ａ−Ｂ、接続導体２ａを形成し、次いでこれらの導体層を形成したグリーンシートを積層する。
【００４１】
このとき、側壁２の内側面と凹部１ａの底面との交差する部位における第一の内部配線１ｂ−Ａ上にアルミナセラミック層となる上記スラリーを例えば25μｍの厚さで形成しておくと、このアルミナセラミック層が第一の内部配線１ｂ−Ａ上に施される金属メッキ層のはみ出しを効果的に抑制するとともに印刷形成された第一の内部配線１ｂ−Ａの周りにおいて積層時の圧力が不足するという不具合が解消されるものとなり、側壁２の内側面と凹部１ａの底面との交差する部位におけるデラミネーション（層間剥離）が解消される。次いで、第一および第二の側面導体１ｂ−Ｂ，２ａ−Ｂが形成される溝となる貫通孔部分で積層されたグリーンシートを分断するように切断して個々の積層体となし、これを約1600℃の温度で焼成することによって基体１が作製される。
【００４２】
このようにして作製された基体１のそれぞれの金属層の露出した表面には、耐食性に優れかつ半田との濡れ性に優れる金属、具体的には厚さ１〜12μｍのニッケル（Ｎｉ）層および厚さ0.3〜５μｍの金（Ａｕ）層をめっき法等により順次被着しておくのがよい。これにより、外気に曝されても外気に含まれる水分等によって金属層が腐食されるのを防止することができる。特に電池用ケースＢの内部に形成されたメタライズ層１ｂの表面に形成されたＮｉ層およびＡｕ層は、電池の充放電による電圧でメタライズ層１ｂの金属成分が電解液中に溶出するのを有効に抑制する作用をなす。また、第一および第二の導体層Ｃ，Ｄ、第一の側面導体１ｂ−Ｂおよび第二の側面導体２ｂ−Ａにおいては半田との濡れ性を良くする作用をなし、外部電気回路基板の配線導体との接合強度をより強固、かつ信頼性の高いものとする。
【００４３】
Ｎｉ層の厚さが１μｍ未満であれば、メタライズから成る下地金属層の酸化腐蝕を防止したり下地金属層から金属成分が溶出したりするのを有効に抑制するのが困難になって電池が劣化し易く成る。また、Ｎｉ層の厚さが12μｍを超えると、めっき法による形成に多大な時間がかかることになり量産性が低下し易くなり易い。
【００４４】
また、Ａｕ層の厚さが0.3μｍ未満であれば、均一な厚さのＡｕ層を形成するのが困難となり、Ａｕ層がきわめて薄い部位やあるいはＡｕ層が形成されていない部位が生じ易く、酸化腐食の防止効果や半田との濡れ性が低下し易くなる。Ａｕ層の厚さが５μｍを超えると、めっき法による形成に多大な時間がかかることになり量産性が低下し易くなる。
【００４５】
さらに、メタライズ層１ｂの表面に形成されたＡｕ層の上から周囲の凹部１ａの表面にかけてアルミニウム（Ａｌ）蒸着層を被着させておくと電解液Ｂ−４によるメタライズ層１ｂの端部のＡｕ層の被着が充分でない場合にも、メタライズ層１ｂの腐食を有効に抑えることができるとともに、メタライズ層１ｂ全体の保護膜として機能させることができる。
【００４６】
次に、蓋体３は鉄（Ｆｅ）−ニッケル（Ｎｉ）−コバルト（Ｃｏ）合金やニッケル（Ｎｉ）−コバルト（Ｃｏ）合金等の金属または基体１と同様のアルミナ質焼結体，ムライト質焼結体，ガラスセラミックス等のセラミックスから成り、セラミックスから成る場合は、上記の基体１の作製と同様にして得られる所定厚さのグリーンシートを所定の形状に打ち抜き、その後少なくとも蓋体２の下側主面および側面となる面の所定箇所にタングステン（Ｗ）等の金属粉末を主成分とする金属ペーストをスクリーン印刷法等によって被着させ、約1600℃の温度で焼成することによって導体層３ａ，側面金属層３ｂが形成されたセラミック蓋体３が製作される。
【００４７】
そして、蓋体３は樹脂接合材４を介して凹部１ａを覆うようにして基体１の上面に接合される。蓋体３の下側主面に形成された導体層３ａは外周の一部分が線路状に延長され側面金属層３ｂに電気的に接続され、外周の樹脂接合材４によって接合されるその他の部分はセラミックス等の下地が露出した構造となっている。蓋体３は、下側主面の周囲のセラミックスが露出した部分と側壁２の上面に露出するセラミック面とが樹脂接合材４で直接接合されることから、接合の信頼性が高くかつ大きな接合強度が得られるものとなり、電池用ケースＢの信頼性を向上させる。また、かしめ等の接合方法によらず樹脂接合材４によって側壁２の上面と蓋体３とが強固に接合されるので、信頼性の高い気密封止を実現することができる。
【００４８】
なお、導体層３ａに接続される側面金属層３ｂは省略されてもよいし、側面金属層３ｂの一部分が蓋体２の上側主面にわたって形成されていてもよい。側面金属層３ｂを形成しておくと、導電性樹脂５による接続導体２ａとの接続が容易となる。
【００４９】
また、電解液Ｂ−４による腐食を防止するために導体層３ａおよび側面金属層３ｂの表面にＮｉめっき層，Ａｕめっき層が形成される。さらにＡｕめっき層上にＡｌの蒸着膜が形成されていても良く、この場合には電解液Ｂ−４による腐食がさらに有効に防止されることになる。
【００５０】
蓋体３がセラミックスから成る場合は、その熱膨張係数が基体１の熱膨張係数とほぼ同一となることから、電池用ケースＢに熱が加わっても基体１と蓋体３との接合部に熱膨張差による応力が大きく加わることを防止し、基体１や蓋体３およびそれらの接合部にクラック等の破損が生ずるのを有効に防止することができ、気密信頼性に優れた電池用ケースＢとすることができる。また、蓋体２の上側主面にＷ等の金属層を形成しないようにすると、蓋体２の上側主面が導電性とされず、蓋体２の上面に不要な電流が流れるのを防止することができる。従って、蓋体２の上側主面に導電性の部材が接触しても電気的短絡等の不具合が発生するのを有効に防止できる。
【００５１】
ここで、接続導体２ａと蓋体３の側面金属層３ｂとは例えば銀粒子を含むエポキシ樹脂などの導電性樹脂５により簡便に電気的に接続することができる。導電性樹脂５は例えば筆塗りなどの方法で蓋体３の側面金属層３ｂから接続導体２ａにかけて被着形成すればよく、これにより蓋体３の導電層３ａを、接続導体２ａに接続することができる。接続導体２ａは接続導体２ａに接続されている貫通導体２ａ−Ａを介して第二の内部配線２ａ−Ｂに接続され、さらに第二の側面導体２ｂ−Ａに接続されて下面の第二の導体層Ｄに接続される。このように蓋体３の導電層３ａが下面の第二の導体層Ｄに接続されることにより、側壁２の上部セラミック層２−１の外側面に導電部が被着されることがなく、よって半田の這い上がりが防止され、導電性樹脂５が半田の熱で劣化するのを有効に防止することができる。
【００５２】
次に、本発明の電池Ｅについて以下に詳細に説明する。  
本発明の電池Ｅは、上記の電池用ケースＢと、メタライズ層１ｂの上面に載置されて電気的に接続された正電極板Ｂ−１と、この正電極板Ｂ−１の上面に電解液Ｂ−４を含浸した多孔質の絶縁シートＢ−３を介して密着するように載置された負電極板Ｂ−２と、凹部１ａを覆うようにして基体１の上面に接合されるとともに少なくとも下側主面が導電性とされ、導電性樹脂５を介して接続導体２ａに接続されるとともに負電極板Ｂ−２に当接されて電気的に接続された蓋体３とを具備している。
【００５３】
なお、メタライズ層１ｂおよび正電極板Ｂ−１の間ならびに負電極板Ｂ−２および蓋体３の下側主面の導電層３ａの間を、カーボンを主成分とする接合材を介するようにすれば、これらの間の電気的接続をより確実に行なうことができる。
【００５４】
これにより、電池Ｅは、上記本発明の電池用ケースＢを用いることによって信頼性の高い気密性を有し、安定した充放電を繰り返すことができる電池Ｅとなるとともに、第一および第二の導体層Ｃ，Ｄを有することから外部電気回路基板の配線導体に半田等により容易に接続でき、外部電気回路基板の量産性に優れるものとなる。
【００５５】
正電極板Ｂ−１は、ＬｉＣｏＯ２やＬｉＭｎ２Ｏ４等の正極活物質およびアセチレンブラックや黒鉛等の導電材を含む板状やシート状のものであり、また、負電極板Ｂ−２はコークスや炭素繊維等の炭素材料から成る負極活物質を含む板状やシート状のものである。
【００５６】
正電極板Ｂ−１は、上記正極活物質に上記導電材を加えたものにポリテトラフルオロエチレンやポリフッ化ビニリデンなどのバインダを添加、混合してスラリー状となし、これを周知のドクターブレード法等を用いてシート状に成形し、次いでこのシートを例えば四角形状に裁断して作製される。
【００５７】
同様にして負電極板Ｂ−２は、上記負極活物質にポリテトラフルオロエチレンやポリフッ化ビニリデンなどのバインダを添加、混合してスラリー状となし、これを周知のドクターブレード法等を用いてシート状に成形し、次いでこのシートを例えば四角形状に裁断して作製される。
【００５８】
また、絶縁シートＢ−３は、ポリオレフィン繊維製の不織布やポリオレフィン製の微多孔膜などからなり、電解液Ｂ−４が含浸されるとともに正電極板Ｂ−１と負電極板Ｂ−２との間に配置されることにより、正電極板Ｂ−１と負電極板Ｂ−２との接触を防止するとともに正電極板Ｂ−１と負電極板Ｂ−２との間のリチウムイオンの移動を可能とする。
【００５９】
次に、正電極板Ｂ−１をメタライズ層１ｂに載置し，絶縁シートＢ−３を介して負電極板Ｂ−２を絶縁シートＢ−３の上面に載置した後、導電性樹脂５が被着形成されていない蓋体２の側面と下側主面の外周部は、例えばポリプロピレン，ポリエーテルエーテルケトン等の熱可塑性を有する樹脂接合材４によって基体１と接合される。接合の際は、基体１の上面に枠状にプリフォームされた樹脂接合材４を載置し、その上に蓋体２を載置して、その後、メタライズ層１ｂ，正電極板Ｂ−１，絶縁シートＢ−３，負電極板Ｂ−２，蓋体３の下側主面の導電層３が互いに密着するように蓋体３の上面から軽く圧力を加えながら、140〜150℃に保持されたアルゴン（Ａｒ）、あるいは窒素（Ｎ２）が満たされた炉中にて樹脂接合材４を軟化させ、その後に冷却固化させて蓋体２を基体１の上面に取着する。
【００６０】
電池用ケースＢの内部に充填する電解液Ｂ−４は、例えば四フッ化ホウ酸リチウム等のリチウム塩や塩酸，硫酸，硝酸等の酸をジメトキシエタンやプロピレンカーボネート等の有機溶媒に溶解したものである。
【００６１】
このような電解液Ｂ−４は腐食性や溶解性の高いものであるが、本発明の電池Ｅを用いることにより、セラミックスから成る基体１は耐薬品性に優れ、また、有機溶剤や酸等を含む電解液Ｂ−４に侵され難く、さらに、電解液Ｂ−４中に電池用ケースＢから溶け出した不純物が混入しないので電解液Ｂ−４を劣化させることもない。このため電池性能を良好に維持することができる。
【００６２】
また、従来のステンレスから成る電槽缶を用いた電池用ケースでは図３に示すように正極缶11と負極缶12とをそれらの周囲をポリプロピレン樹脂等から成るガスケット15を介してかしめることによって一体化しており、このかしめた部位における厚さが正極缶11と負極缶12とセパレータ14とをあわせて２ｍｍ前後となっていたのに対して、本発明によれば、かしめ部がないために電池Ｅの外形を小さくすることができ、携帯機器の小型化および薄型化に大きく寄与できるものとなる。
【００６３】
さらに、本発明の電池Ｅによれば、セラミックスから成る基体１と、基体１に樹脂接合材５を介して強固に取着された蓋体２とによって形成された電池用ケースＢ内に電解液Ｂ−４が収容されるため、温度サイクル試験に曝された場合においても熱応力によって電池用ケースＢにクラックなどによる隙間が発生して電解液Ｂ−４が漏れることはなく、長期間にわたって動作する電池Ｅとすることができる。
【００６４】
また、蓋体２の導電層３ａを負電極板Ｂ−２の上面に当接させて電気的に接続させることができ、導電層３ａと負電極板Ｂ−２を広い面積で接続させることによって負電極板Ｂ−２と蓋体３との間の抵抗を大きく削減することができ、効率よく充放電することができるので信頼性が高く、長期間にわたって安定して充放電することができる電池Ｅとなる。
【００６５】
次に、本発明の電池用ケースおよび電池の実施の形態の他の例、その製造方法の実施の形態の一例について以下に詳細に説明する。図４は本発明の電池用ケースの他の実施例を示す断面図であり、また図５はこの電池用ケースを用いた電池の一例を示す断面図である。
【００６６】
これらの図において、図1，図２と同じ部位には同じ符号が付されている。なお、３ｃは蓋体３の下面に形成されたアルミニウム層、３ｄは蓋体３の下面の外周部に全周にわたって形成された突条、Ｆは接続導体２ａの表面に被着されたアルミニウム層である。
【００６７】
蓋体３は、アルミニウムから成る板材や、セラミックスの下面にアルミニウム層３ｃが形成された板材や、鉄（Ｆｅ）−ニッケル（Ｎｉ）−コバルト（Ｃｏ）合金やニッケル（Ｎｉ）−コバルト（Ｃｏ）合金等の板材の下面にアルミニウム層３ｃが形成されたものであってもよい。このとき、図４および図５に示すように、蓋体３の下面の外周部に全周にわたって突条３ｄが形成されるのが好ましい。この突条３ｄは、蓋体３がアルミニウムから成る板材であれば、蓋体３をプレス機で打ち抜く際に突条３ｄを同時に形成したり、打ち抜き後に所謂コイニング法（被加工物の側方を拘束して肉の逃げ場を限定するとともに凹凸部を型面に形成した金型と被加工材とを重ね合わせて上下から押圧することにより金型の凹凸模様を被加工材の表面に転写する方法）により例えば高さが0.1ｍｍ程度で断面が下に凸の三角形状に形成したりすることにより設けられる。
【００６８】
また、蓋体３がＦｅ−Ｎｉ−Ｃｏ合金等の下面にアルミニウム層３ｃが形成された板材から成るのであれば、これらの金属のインゴットを圧延して、例えば、厚さが0.2〜0.5ｍｍの板材とするときにその表面に例えば厚さが0.1ｍｍのアルミニウム板をクラッド接合し、その後、突条３ｄを上記コイニング法により形成することにより設けることができる。因みに、図４，図５はＦｅ−Ｎｉ−Ｃｏ合金等の鉄系合金から成る板材の下面にアルミニウム板がクラッド接合されてアルミニウム層３ｃが形成されている場合の断面図を示す。蓋体３がアルミニウムから成る板材である場合は、蓋体３の下面は必然的にアルミニウム層３ｃとなり、これらは一体のものとして表される。
【００６９】
また、基体１の側壁２の上面に全周にわたって蓋体３を接合するための接続導体２ａが形成される。そして接続導体２ａは、第一および第二の導体層Ｃ，Ｄ等と同様に金属ペーストを用いて予め形成されたメタライズの表面に、Ｎｉ層およびＡｕ層が所定厚さに形成され、さらに、アルミニウム層Ｆがスパッタリング法等により0.01〜15μｍの厚さで被着されて形成される。または、基体１がアルミナ（Ａｌ２Ｏ３）質焼結体や窒化アルミニウム（ＡｌＮ）焼結体等から成る場合は、その表面にスパッタリング法等により直接アルミニウム層Ｆを形成することも可能である。
【００７０】
そして、基体１の接続導体２ａの上面に蓋体３のアルミニウム層３ｃの外周部に形成された突条３ｄを当接させて蓋体３を載置し、蓋体３の上面から数十ＫＨｚ程度の超音波をあてることにより、蓋体３の下面の突条３ｄが、基体１の上面の凹部１ａの周囲に被着されたアルミニウム層Ｆの表面の凹凸に沿って潰れながら接続導体２ａの表面のアルミニウム層Ｆに接続される。このとき、基体１の上面が反っていたり、うねっていたりする場合においても突条３ｄの潰れの大きさが異なることにより接合される。そして、この超音波接合方法によれば電池Ｅの凹部１ａ内の気密性を損なうことなく、蓋体３を強固に接合することを可能とする。
【００７１】
超音波接合法は、より詳細には例えば次の様にして実施される。すなわち、接合対象物である基体１と蓋体３とを先端の下部に振動の媒体となるチップを有するホーン（角状固定台）とアンビル（金敷き）との間にセットし、チップを介して例えば30〜50Ｎ程度の圧力を垂直に加えながら15〜30ｋＨｚの水平方向の超音波振動を蓋体２の外周に沿って連続的に移動させながら加えることにより行われる。また、チップの形状をライン状として垂直方向の圧力を大きくすることにより、一定長さの接合を短時間で行なう方法であってもよい。
【００７２】
超音波接合法では、超音波振動が印加される初期段階において接合部表面の酸化被膜や汚れが接合部の外側方向に押し出されるとともに、蓋体３および基体１のアルミニウム結晶粒同士が原子間距離になるまで接近することによって原子間に相互引力が作用して強固な接合を得る。このとき、通常の金属を溶融接合する方法における金属の融点の１／３以下の温度が局部的に発生するが、この程度の熱であれば電解液Ｂ−４がほとんど変質することがなく、よって電池の寿命を長くすることができる。
【００７３】
さらに、超音波接合法によれば、アルミニウム中に他の金属がほとんど拡散することがなく、よって電解液Ｂ−４に対してさらに耐腐食性のある接合部を形成することができる。
【００７４】
なお、本発明は上記実施の形態に限定されるものではなく、本発明の要旨を逸脱しない範囲内であれば種々の変更は可能である。例えば、本発明では電池用ケースＢのセラミックスから成る基体１の材質をアルミナ質焼結体として説明したが、窒化アルミニウム（ＡｌＮ）質焼結体やガラスセラミックス等の他のセラミックスから成っていてもよく、ＡｌＮ質焼結体には作動時の熱を効率よく外部に放散させることができるので、作動時の熱によって劣化しにくい電池Ｅとできる。
【００７５】
また、１つの凹部１ａを有する電池用ケースＢを用いた電池Ｅについて説明したが、複数の凹部１ａを有する電池用ケースＢとしてもよく、その場合、蓋体３は各凹部１ａをすべて覆う一枚の蓋体３とするか、またはそれぞれの凹部１ａを覆う複数の蓋体３が取着されるようにすればよい。このように複数の凹部１ａを有する電池用ケースＢを用いる場合には、それぞれの凹部１ａに作製された電池Ｅを並列接続することにより高容量の電池Ｅとすることができ、直列接続することにより高電圧を供給することができる電池Ｅとすることができる。
【図面の簡単な説明】
【００７６】
【図１】本発明の電池用ケースの実施の形態の一例を示し、（ａ）は電池用ケースの断面図、（ｂ）は電池用ケースを下面側から見た斜視図である。
【図２】本発明の電池の実施の形態の一例を示す断面図である。
【図３】従来のコイン型電池の例を示す断面図である。
【図４】本発明の電池用ケースの実施の形態の他の例を示す断面図である。
【図５】本発明の電池の実施の形態の他の例を示す断面図である。
【符号の説明】
【００７７】
１：基体
１ａ：凹部
１ｂ：メタライズ層
１ｂ−Ａ：第一の内部配線
１ｂ−Ｂ：第一の側面導体
２：側壁
２−１：上部セラミック層
２−２：下部セラミック層
２ａ：接続導体
２ａ−Ａ：貫通導体
２ａ−Ｂ：第二の内部配線
２ｂ−Ａ：第二の側面導体
３：蓋体
３ａ：導電層
３ｂ：側面金属層
３ｃ：アルミニウム層
３ｄ：突条
４：樹脂接合材
５：導電性樹脂
Ｂ：電池用ケース
Ｂ−１：正電極板
Ｂ−２：負電極板
Ｂ−３：絶縁シート
Ｂ−４：電解液
Ｃ：第一の導体層
Ｄ：第二の導体層
Ｅ：電池
Ｆ：アルミニウム層
【図１】
2005158678.tif 000003
【図２】
2005158678.tif 000004
【図３】
2005158678.tif 000005
【図４】
2005158678.tif 000006
【図５】
2005158678.tif 000007